FR 3017247 A1 20150807 FR 1450928 A 20140206 ELECTROLYTES NON AQUEUX A BASE DE COMPOSES SULFONES POUR BATTERIES AU LITHIUM DESCRIPTION DOMAINE TECHNIQUE La présente invention a trait à des électrolytes non aqueux à base d'au moins un solvant sulfone et un ou plusieurs additifs spécifiques, ces électrolytes étant particulièrement appropriés pour des batteries au lithium, telles que les batteries lithium- ion ou les batteries lithium-soufre. Les batteries au lithium sont particulièrement intéressantes pour les domaines où l'autonomie est un critère primordial, tels que cela est le cas des domaines de l'informatique, de la vidéo, de la téléphonie mobile, des transports tels que les véhicules électriques, les véhicules hybrides, ou encore des domaines médicaux, spatiaux, de la microélectronique. D'un point de vue fonctionnel, les batteries lithium-ion reposent sur le principe de l'intercalation-désintercalation du lithium au sein des matériaux constitutifs des électrodes des cellules électrochimiques de la batterie. Plus précisément, la réaction à l'origine de la production de courant (c'est-à-dire lorsque la batterie est en mode de décharge) met en jeu le transfert, par l'intermédiaire d'un électrolyte conducteur d'ions lithium, de cations lithium provenant d'une électrode négative qui viennent s'intercaler dans le réseau accepteur de l'électrode positive, tandis que des électrons issus de la réaction à l'électrode négative vont alimenter le circuit extérieur, auquel sont reliées les électrode positive et négative. Ces électrolytes peuvent consister en un mélange comprenant au moins un solvant organique et au moins un sel de lithium pour assurer la conduction desdits ions lithium, ce qui nécessite que le sel de lithium soit dissous dans ledit solvant organique. Les sels de lithium couramment utilisés peuvent être du LiPF6, du LiC1O4, LiAsF6, LiBF4, LiRSO3, LiN(RS02)2, LiC(RS02)2 (R étant un atome de fluor ou un groupe perfluoroalkyle comprenant de 1 à 8 atomes de carbone), du trifluorométhanesulfonylimide de lithium (LiTFSI), du bis(oxalato)borate de lithium (LiBOB), du bis(perfluoroéthylsulfonylimide) de lithium (LiBETI), du fluoroalkylphosphate de lithium (LiFAP), ces sels de lithium étant classiquement dissous dans un mélange de solvants organiques à base de carbonates cycliques et/ou linéaires. De tels électrolytes présentent une conductivité élevée (par exemple, supérieure à 1 mS/cm) et de bonnes performances électrochimiques dans une fenêtre de potentiels s'échelonnant de 0 à 4,2V (exprimé par rapport à Li+/Li). Au-delà de 4,2V, comme explicité dans J.Electrochem.Soc., 138, (1991) 2864, ces solutions électrolytiques se dégradent par oxydation au-delà de ce potentiel, ce qui entraîne une génération de gaz et une détérioration des performances de la batterie se traduisant par une autodécharge partielle ou totale et une diminution de la durée de vie. Pour valoriser de nouveaux matériaux d'électrode, qui permettent d'augmenter la capacité des batteries, des recherches ont porté sur la conception de nouveaux électrolytes à base de solvant(s) ne se dégradant pas lorsqu'ils sont soumis à des différences de potentiels élevées (par exemple, de l'ordre de 5V). Comme substituts des solvants carbonates mentionnés ci-dessus, les solvants sulfones peuvent constituer de bons candidats. Les sulfones peuvent être divisées en deux groupes : les sulfones cycliques et les sulfones linéaires, ces sulfones pouvant être qualifiées de symétriques, lorsque les groupes situés de part et d'autre du groupe -SO2- sont identiques ou de dissymétriques, lorsque les groupes situés de part et d'autre du groupe -SO2- sont différents. En tant que sulfone cyclique, la tétraméthylsulfone (connue, également, sous l'abréviation TMS) a déjà été étudiée pour être 20 utilisée dans des solutions électrolytiques pour batteries au lithium, et plus spécifiquement, pour batteries lithium-ion. En particulier Watanabe et al. (Journal of Power Sources 179 (2008),770-779) ont testé un mélange comprenant du TMS et de l'acétate d'éthyle 25 (pour obtenir un mélange de viscosité moindre que le TMS seul) auquel est ajouté un additif (le carbonate de vinylène) avec différents couples d'électrodes : respectivement Li/LiCoO2 et Li/LiNi0,5Mni,504. Malgré une bonne stabilité chimique en oxydation, les résultats en 30 cyclages restent à améliorer, car les performances électrochimiques des batteries testées diminuent au fur et à mesure que le nombre de cycles augmente. De même, l'efficacité coulombique (à savoir, le rapport de la capacité de décharge sur celle de la charge) reste également à améliorer. Les sulfones linéaires ont également fait l'objet d'études pour une application en tant qu'électrolytes dans des batteries au lithium. Plus particulièrement, la sulfone dissymétrique, l'éthylméthylsulfone a démontré son efficacité en termes de stabilité électrochimique au-dessus de 5V, notamment lorsqu'elle est utilisée avec, comme sel de lithium, du LiPF6 (comme illustré par Seel et al., J.Electrochem.Soc. 147(2000), 892). Toutefois, l'éthylméthylsulfone, utilisée seul, présente l'inconvénient d'être solide à température ambiante, ce qui restreint son utilisation en tant que solvant unique. En résumé, malgré l'apport des sulfones sur la durabilité d'une batterie fonctionnant, en particulier, à haut potentiel (par exemple, un potentiel de l'ordre de 5V), il n'existe pas d'électrolytes pour batteries au lithium à base de solvant(s) sulfone(s) qui soit à même de résoudre notamment les problèmes suivants : -les problèmes d'autodécharge en stockage, notamment pour des batteries basées sur des couples d'électrode délivrant une tension élevée (par exemple, une tension supérieure à 4,2V) ; -la durée de vie des batteries (par 30 exemple, en termes de cyclabilité et d'efficacité coulombique). EXPOSÉ DE L'INVENTION Les auteurs de la présente invention ont découvert qu'en ajoutant un additif spécifique à un électrolyte comprenant au moins un solvant de la famille des sulfones, il est possible de répondre aux besoins exprimés ci-dessus. Ainsi, l'invention a trait à un électrolyte conducteur d'ions lithium comprenant au moins un solvant sulfone, au moins un additif choisi parmi les composés anhydrides et au moins un sel de lithium. Avec un telle association, les auteurs de la présente invention ont pu mettre en évidence une amélioration significative des performances des batteries au lithium notamment en termes de cyclabilité, d'autodécharge (ce phénomène étant significativement réduit avec les électrolytes de l'invention) par rapport à des électrolytes comprenant les mêmes ingrédients hormis la présence dudit additif. Qui plus est, l'amélioration de ses propriétés n'affecte pas la durabilité des batteries contenant ces électrolytes. Ils ont pu mettre également en évidence un phénomène de synergie grâce à l'association susmentionnée, car les propriétés des électrolytes en termes de cyclabilité et d'autodécharge s'en trouvent renforcées par rapport à un électrolyte comprenant le même additif mais uniquement avec des solvants carbonates. Qui plus est, les électrolytes de 30 l'invention présentent une stabilité vis-à-vis des phénomènes d'oxydation, notamment lorsqu'ils sont soumis à des potentiels supérieurs à 5 V exprimés par rapport au couple Li+/Li. Enfin, les électrolytes de l'invention permettent de conférer aux batteries au lithium, dans lesquels ils sont incorporés, d'excellents résultats en termes d'efficacité coulombique. Comme mentionné ci-dessus, l'électrolyte de l'invention comprend au moins un solvant sulfone, c'est-à-dire un solvant comprenant au moins une fonction -S02-. Il peut s'agir d'un solvant sulfone, qui peut être un solvant sulfone cyclique ou encore un solvant sulfone linéaire. A titre d'exemples de solvants sulfones 15 cycliques, on peut citer les solvants sulfones répondant à la formule (I) suivante : R4 R1 2,3 ( n /'-'\ R5 R6 .....,.../ **"....... 0 0 ( I ) dans laquelle : 20 -R1, R4, R5, R6 et, le cas échéant, R2 et R3 représentent, indépendamment l'un de l'autre, un atome d'hydrogène, un atome d'halogène (par exemple, fluor, chrome ou brome) ou un groupe alkyle ; -n est en entier allant de 1 à 3, ce qui 25 signifie, en d'autres termes, que : 7 -lorsque n est égal à 1, le solvant sulfone répond à la formule (II) suivante : R4 R1 \ / /' \ R5 R6 (II) R1, R4, R5 et R6 étant tels que définis ci-dessus ; -lorsque n est égal à 2, le solvant sulfone répond à la formule (III) suivante : R2 R4R1 ,/\ //- R- s_S R- , 0'' '(:) (III) R1 à R5 étant tels que définis ci-dessus ; -lorsque n est égal à 3, le solvant sulfone répond à la formule (IV) suivante : Comme exemples spécifiques de solvants sulfones cycliques, on peut citer la tétraméthylsulfone (connue également sous le nom de sulfolane) ou la 3- méthylsulfolane. L'électrolyte peut comprendre un mélange de sulfones cycliques, par exemple, un mélange de deux sulfones cycliques. Lorsqu'il s'agit d'un solvant sulfone linéaire, il peut s'agir d'un solvant sulfone linéaire symétrique ou asymétrique. Par « symétrique », on entend un solvant sulfone linéaire, qui comprend, de part et d'autre du groupe -SO2-, des groupes identiques. Par « asymétrique », on entend un solvant sulfone linéaire, qui comprend, de part et d'autre du groupe -SO2-, des groupes différents. A titre d'exemples de solvant sulfone linéaire, on peut citer les solvants sulfones répondant à la formule (V) suivante : R.7---S02 R8 (V) dans laquelle R7 et R8 représentent, indépendamment l'un de l'autre, un groupe alkyle comprenant de 1 à 7 atomes de carbone comprenant éventuellement un ou plusieurs atomes d'halogène (par exemple, fluor, chlore ou brome), un groupe aryle comprenant éventuellement un ou plusieurs atomes d'halogène (par exemple, fluor, chlore ou brome). Par exemple, R7 et R8 peuvent représenter, indépendamment l'un de l'autre, un groupe méthyle (-CH3), un groupe éthyle (-CH2-CH3), un groupe n-propyle (-CH2-CH2-CH3), un groupe n-butyle (-CH2-CH2-CH2-CH3), un groupe n-pentyle (-CH2-CH2-CH2-CH2-CH3), un groupe n- hexyle (-CH2-CH2-CH2-CH2-CH2-CH3), un groupe n-heptyle (-CH2-CH2-CH2-CH2-CH2-CH2-CH3), un groupe iso-propyle (-CH(CH3)2), un groupe iso-butyle (-CH2CH(CH3)2). Des solvants sulfones linéaires spécifiques 5 peuvent être l'éthylméthylsulfone, la di(n- butyl)sulfone, la méthylisopropylsulfone, l'éthylisopropylsulfone, la diéthylsulfone, la di-n- propylsulfone, la diméthylsulfone, la 2- fluorophénylméthylsulfone. 10 Avantageusement, les solvants sulfones linéaires peuvent être l'éthylméthylsulfone (pouvant être dénommée par l'abréviation EMS), la méthylisopropylsulfone (pouvant être dénommée par l'abréviation MIS), ces solvants présentant une 15 constante diélectrique élevée. Le ou les solvants sulfones peuvent être compris dans l'électrolyte à hauteur de 10 à 90% en masse par rapport à la masse de l'électrolyte. L'électrolyte peut comprendre un seul type 20 de solvant sulfone ou un mélange de solvants sulfones, qui peut constituer notamment un mélange eutectique permettant d'abaisser la température de fusion des solvants constitutifs du mélange. L'électrolyte peut comprendre, en tant que 25 solvant(s), uniquement un ou plusieurs solvants sulfones mais peut comprendre, également, un ou plusieurs cosolvants, qui ne sont pas des solvants sulfones. En particulier, le ou les cosolvants 30 peuvent être des solvants carbonates, tels que : -des solvants carbonates linéaires, tels que le carbonate de diméthyle (connu sous l'abréviation DMC), le carbonate de diéthyle (connu sous l'abréviation DEC), l'éthylméthylcarbonate (connu sous l'abréviation EMC) ou les mélanges de ceux-ci ; -des solvants carbonates cycliques, tels que le carbonate d'éthylène (connu sous l'abréviation EC), le carbonate de propylène (connu sous l'abréviation PC) ou les mélanges de ceux-ci. Les solvants carbonates linéaires peuvent être utilisés pour diminuer la viscosité de l'électrolyte, tandis que les solvants carbonates cycliques peuvent être utilisés pour contribuer à créer une couche de passivation à la surface des électrodes, avec lesquelles l'électrolyte va être mis en contact. La liste de solvants carbonates mentionnés ci-dessus n'est pas exhaustive. L'électrolyte peut comprendre un seul cosolvant ou un mélange de cosolvants, ce cosolvant ou ce mélange de cosolvants pouvant être présent à hauteur de 10% à 90% en masse par rapport à la masse totale de l'électrolyte. Des exemples spécifiques de mélanges de solvants pouvant entrer dans la constitution de l'électrolyte sont : -un mélange EMS-DMC (par exemple, en proportion massique 1 :1) ; -un mélange EMS-DEC (par exemple, en proportion massique 1 :1) ; -un mélange TMS-DMC (par exemple, en proportion massique 1 :1) ; -un mélange EC-EMS-DMC (par exemple, en proportion massique 1 :1 :3) ; -un mélange EMS-MIS-DMC (par exemple, en proportion massique 2 :3 :5) ; -un mélange EMS-EMC (par exemple, en proportion massique 1 :1) ; ou -un mélange MIS-DMC (par exemple, en proportion massique 2 :3). Comme mentionné ci-dessus, l'électrolyte 10 comporte, comme élément essentiel, un additif qui est un composé anhydride. Plus spécifiquement, l'additif peut être un anhydride carboxylique cyclique ou acyclique. Plus particulièrement, il peut s'agir d'un anhydride 15 dicarboxylique. Il peut comprendre un ou plusieurs atomes d'halogène, tels que des atomes de fluor, de brome ou de chlore. Il peut être utilisé seul ou en mélange. Cet additif peut être présent dans 20 l'électrolyte selon un teneur allant de 0,01% à 30% en masse par rapport à la masse totale de l'électrolyte. A titre d'exemples, on peut citer l'anhydride succinique (connu sous l'abréviation AS), l'anhydride maléique (connu sous l'abréviation AM), 25 l'anhydride glutarique (connu sous l'abréviation AG), l'anhydride phtalique (connu sous l'abréviation APh), l'anhydride benzoïque, l'anhydride éthanoïque, l'anhydride propanoïque, l'anhydride butanoïque, l'anhydride cis-butènedioïque, l'anhydride butane-1,4- 30 dicarboxylique, l'anhydride pentane-1,5-dicarboxylique, l'anhydride hexane-1,6-dicarboxylique, l'anhydride 2,2- diméthylbutane-1,4-dicarboxylique, l'anhydride 2,2- diméthylpentane-1,5-dicarboxylique, l'anhydride 4- bromophtalique, l'anhydride 4-chloroformylphtalique, l'anhydride 3-méthylglutarique, l'anhydride hexafluoroglutarique, l'anhydride acétique, l'anhydride trifluoroacétique, l'anhydride 2,3-diméthylmaléique, l'anhydride 2,3-diphénylmaléique, l'anhydride 2,3- pyrazinedicarboxylique, l'anhydride 3,3- tétraméthylèneglutarique, l'anhydride difluorophtalique, l'anhydride benzoglutarique, l'anhydride phénylsuccinique, l'anhydride crotonique, l'anhydride isacoïque, l'anhydride pentafluoropropionique, l'anhydride propionique, l'anhydride 3-fluorophtalique, l'anhydride itaconique, l'anhydride 2-méthylènebutane-1,4-dicarboxylique et les mélanges de ceux-ci. Avantageusement, le composé anhydride peut être l'anhydride succinique, pouvant être présent efficacement en une teneur commençant à 0,1% massique par rapport à la masse totale de l'électrolyte et se révélant encore plus efficace pour un teneur de 1% massique par rapport à la masse totale de l'électrolyte. Le sel de lithium quant à lui peut être de l'hexafluorophosphate de lithium (LiPF6), du perchlorate de lithium (LiC1O4), du tétrafluoroborate de lithium (LiBF4), du trifluorométhylsulfonate de lithium, du bis(oxalato)borate de lithium (connu sous l'abréviation LiBOB), de l'hexafluoroarsénate de lithium (LiAsF6), du bistrifluorométhylsulfonylimide (connu sous l'abréviation LTFSI, un perfluoroalkylphosphate de lithium, tel que celui de formule LiP(CriF2n+i)F6-x où 0KT-110 et 0Kx6, du bis(perfluoroéthylsulfonyl)imide de lithium (connu sous l'abréviation LiBETI), un perfluoroalkylfluoroborate de 5 lithium, tel que celui de formule LiB(CnF2n-ri)F4-x où 0KT-110 et 0Kx4, le bis(trifluorométhanesulfonyl)imide de lithium (connu sous l'abréviation LiLm), le (difluorooxalato)borate de lithium (LiBF2C2O4), le bispentafluoroéthylsulfonylimide de lithium. Le sel de 10 lithium peut être utilisé seul ou en mélange. De préférence, le sel de lithium est LiPF6, par exemple, à une concentration de 1M. Des électrolytes spécifiques conformes à l'invention peuvent être : 15 -un électrolyte comprenant un mélange EMS- DMC (par exemple, en proportion massique 1 :1), de l'anhydride succinique (1% massique par rapport à la masse totale de l'électrolyte) et du LiPF6 1M ; -un électrolyte comprenant un mélange EMS20 DEC (par exemple, en proportion massique 1 :1), de l'anhydride succinique (1% massique par rapport à la masse totale de l'électrolyte) et du LiPF6 1M ; -un électrolyte comprenant un mélange TMSDMC (par exemple, en proportion massique 1 :1), de 25 l'anhydride succinique (1% massique par rapport à la masse totale de l'électrolyte) et du LiPF6 1M ; -un électrolyte comprenant un mélange ECEMS-DMC (par exemple, en proportion massique 1 :1 :3), de l'anhydride succinique (1% massique par rapport à la 30 masse totale de l'électrolyte) et du LiPF6 1M ; -un électrolyte comprenant un mélange EMSMIS-DMC (par exemple, en proportion massique 2 :3 :5), de l'anhydride succinique (1% massique par rapport à la masse totale de l'électrolyte) et du LiPF6 1M ; -un électrolyte comprenant un mélange EMS- EMC (par exemple, en proportion massique 1 :1), de l'anhydride succinique (1% massique par rapport à la masse totale de l'électrolyte) et du LiPF6 1M ; ou -un électrolyte comprenant un mélange MIS-10 DMC (par exemple, en proportion massique 2 :3), de l'anhydride succinique (1% massique par rapport à la masse totale de l'électrolyte) et du LiPF6 1M. Les électrolytes de l'invention, comme déjà évoqué ci-dessus, sont particulièrement adaptés pour 15 entrer dans la constitution de batteries au lithium. Ainsi l'invention a trait à une batterie au lithium, telle qu'une batterie lithium-ion, comprenant au moins une cellule électrochimique comprenant un électrolyte tel que défini ci-dessus disposé entre une 20 électrode positive et une électrode négative. En particulier, les électrolytes de l'invention sont particulièrement efficaces dans des batteries au lithium aptes à fournir une tension élevée (par exemple, de l'ordre de 5V par cellule), ces 25 électrolytes étant ainsi compatibles avec des électrodes à fort potentiel. On précise que, par électrode positive, on entend, classiquement, dans ce qui précède et ce qui suit, l'électrode qui fait office de cathode, quand la 30 batterie débite du courant (c'est-à-dire lorsqu'elle est en processus de décharge) et qui fait office d'anode lorsque la batterie est en processus de charge. On précise que, par électrode négative, on entend, classiquement, dans ce qui précède et ce qui suit, l'électrode qui fait office d'anode, quand la batterie débite du courant (c'est-à-dire lorsqu'il est en processus de décharge) et qui fait office de cathode, lorsque la batterie est en processus de charge. En particulier, l'électrode positive peut comprendre, comme matériau d'insertion du lithium ou matériau actif, un matériau à insertion de lithium, dont la tension de décharge est supérieure à 4,5V exprimée par rapport au couple Li+/Li. Un matériau répondant à cette spécificité peut être un matériau du type matériau lithié à structure spinelle, ce matériau étant connu sous l'appellation de « spinelle 5V ». Ainsi, l'électrode positive peut comprendre, comme matériau actif, au moins un oxyde lithié comprenant du manganèse de structure spinelle de formule (VI) suivante : Lii_x1mn1,s_yiNio,s_zio4 (VI) dans laquelle xl Outre la présence d'un matériau à insertion de lithium, l'électrode positive peut comprendre : -au moins un matériau conducteur électronique ; -au moins un liant pour assurer la cohésion entre ledit matériau à insertion de lithium et ledit matériau conducteur électronique ; et -éventuellement, des fibres conductrices électroniques. Le matériau conducteur électronique peut être, de préférence, un matériau carboné, à savoir un matériau comprenant du carbone à l'état élémentaire. On peut citer comme matériau carboné, du noir de carbone. Le liant peut être, de préférence, un liant polymérique, Parmi les liants polymériques susceptibles d'être utilisés, on peut citer : *les (co)polymères fluorés éventuellement conducteurs de protons, tels que les polymères fluorés, 20 tels qu'un polytétrafluoroéthylène (connu sous l'abréviation PTFE), un polyfluorure de vinylidène (connu sous l'abréviation PVDF) ; *les polymères élastomères, tels qu'un copolymère styrène-butadiène (connu sous l'abréviation 25 SBR); *les polymères de la famille des celluloses, tels qu'une carboxyméthylcellulose (connue sous l'abréviation CMC) ; et *les mélanges de ceux-ci. 30 Les fibres conductrices électroniques, lorsqu'elles sont présentes, peuvent participer, en outre, à la bonne tenue mécanique de l'électrode positive et sont choisies, à cet effet, de sorte à présenter un module d'Young très important. Des fibres adaptées à cette spécificité peuvent être des fibres de carbone, telles que des fibres de carbone du type Tenax® ou VGCF-H®. Les fibres de carbone Tenax® contribuent à améliorer les propriétés mécaniques et présentent une bonne conductivité électrique. Les fibres de carbone VGCF-H® sont des fibres synthétisées par vapeur et contribuent à améliorer les propriétés thermiques et électriques, la dispersion et l'homogénéité. L'électrode négative peut comprendre, comme matériau actif, un matériau qui peut être du carbone, 15 par exemple, sous l'une de ses formes allotropiques, telles que le graphite, du lithium ou un alliage de lithium, un oxyde mixte de lithium, tel que Li4Ti5O12. Outre la présence d'un matériau actif, l'électrode négative peut comprendre : 20 -au moins un matériau conducteur électronique ; -au moins un liant pour assurer la cohésion entre ledit matériau à insertion de lithium et ledit matériau conducteur électronique ; et 25 -éventuellement, des fibres conductrices électroniques. Le matériau conducteur électronique, le liant et les éventuelles fibres conductrices électroniques peuvent être de même nature que ceux 30 explicités plus haut pour l'électrode positive. Avantageusement, l'électrode positive comprend, comme matériau actif, du LiNi0,4Mn1,604 ou LiNi0,5Mn1,504 et l'électrode négative comprend, comme matériau actif, du Li4Ti5O12. Que ce soit pour l'électrode positive ou l'électrode négative, elles peuvent être associées à un collecteur de courant, qui peut se présenter sous forme d'une feuille métallique. Il peut s'agir notamment d'un collecteur de courant en aluminium. Au sein des batteries conformes à l'invention, l'électrolyte de l'invention peut être amené, dans les cellules électrochimiques des batteries au lithium, telles que les batteries lithium-ion, à imprégner un séparateur, lequel est disposé entre l'électrode positive et l'électrode négative de la cellule électrochimique. Ce séparateur peut être en un matériau poreux, tel qu'un matériau en fibre de verre, un matériau polymérique, tel que du polypropylène, du polyéthylène, de la cellulose, apte à accueillir dans sa porosité l'électrolyte liquide. Plus spécifiquement, il peut s'agir d'une membrane de type Celguard 2400®. L'invention va maintenant être décrite, en référence aux exemples suivants, donnés à titre indicatif et non limitatif. BREVE DESCRIPTION DES FIGURES La figure 1 est un graphique illustrant, pour les essais de l'exemple 1, l'évolution de la capacité C (en mAh/g) à 20°C en fonction du nombre de cycles N, les courbes a) illustrant les courbes de charge-décharge pour la batterie conforme à l'invention tandis que les courbes b) illustrent les courbes de charge-décharge pour la batterie non conforme à l'invention. La figure 2 est un graphique illustrant, pour les essais de l'exemple 2, l'évolution du potentiel U (en V) en fonction de la capacité C(en mAh/g) à 20°C de batteries lors d'un premier cycle comprenant une phase de charge et une phase de décharge, lesdites phases étant entrecoupées d'une période de 14 jours en circuit ouvert à 20°C (Courbes a) de charge-décharge pour la batterie de l'invention et courbes b) de charge-décharge de la batterie non conforme à l'invention). La figure 3 est un graphique illustrant, pour les essais de l'exemple 3, l'évolution du potentiel U (en V) en fonction de la capacité C (en mAh/g) à 20°C de batteries lors d'un premier cycle comprenant une phase de charge et une phase de décharge, lesdites phases étant entrecoupées d'une période de 14 jours en circuit ouvert à 20°C (Courbes a) de charge-décharge pour la première batterie de l'invention, courbes b) de charge-décharge de la deuxième batterie conforme à l'invention et courbes c) de charge-décharge pour la batterie non conforme à l'invention). La figure 4 est un graphique illustrant l'évolution du potentiel U (en V) en fonction de la capacité C (en mAh/g) à 20°C d'une batterie conforme à l'invention soumise à deux test tels qu'explicités à l'exemple 4. La figure 5 est un graphique illustrant, pour l'exemple 5, l'évolution du potentiel U (en V par rapport à LTO) en fonction du temps t (exprimé en secondes), au cours des 30 cycles, la courbe de chaque cycle comprenant une phase ascendante (cela correspond à la phase de charge) et une phase descendante (cela correspond à la phase de décharge) pour une batterie conforme à l'invention. EXPOSÉ DÉTAILLÉ DE MODES DE RÉALISATION PARTICULIERS Les exemples, qui suivent, ont été mis en oeuvre pour illustrer l'apport d'un composé anhydride en tant qu'additif dans un électrolyte à base d'au moins un composé sulfone pour des batteries lithium-ion comprenant des électrodes à haut potentiel. Les objectifs visés par ces exemples sont : -de mettre en évidence les performances d'un électrolyte à base de composé(s) sulfone(s) linéaire(s) ou cyclique(s) dans une batterie lithium- ion par rapport à un électrolyte à base de solvant(s) carbonate(s) ; -de mettre en évidence l'apport d'additif anhydride dans un électrolyte à base de composé(s) sulfone(s) linéaire(s) ou cyclique(s) dans une batterie lithium-ion ; -de mettre en évidence l'amélioration des performances d'une batterie lithium-ion grâce l'apport d'additif anhydride dans un électrolyte à base de composé(s) sulfone(s) linéaire(s) ou cyclique(s) par rapport à un électrolyte toujours à base de composé(s) sulfone(s) linéaire(s) ou cyclique(s) mais comprenant un additif conventionnel pour des électrolyte de type carbonate. Dans ces exemples, une attention toute particulière est apportée sur la pureté de chaque constituant entrant dans la composition des électrolytes, notamment au niveau des solvants, qui sont distillés puis séchés sur tamis moléculaire, dès lors qu'ils présentent une pureté inférieure à 99,9%. EXEMPLE 1 Cette exemple, à visée comparative, a pour but de comparer les performances : -d'une batterie lithium-ion utilisant un électrolyte conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M et 1% massique d'anhydride succinique (symbolisé, par la suite, par AS) ; et -d'une batterie lithium-ion utilisant un électrolyte non conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M et 1% massique de carbonate de vinylène (symbolisé, par la suite, par VS). La présentation de cet exemple s'articule en trois parties : 1°) Préparation de l'électrolyte conforme à l'invention et de la batterie le comprenant ; 2°) Préparation de l'électrolyte non conforme à l'invention et de la batterie le 5 comprenant ; 3°) Résultats concernant les performances de cyclabilité. 1°) Préparation de l'électrolyte conforme à 10 l'invention et de la batterie le comprenant a) Approvisionnement et préparation des composants 15 L'éthylméthylsulfone (EMS) est approvisionnée auprès de la société TCI (Tokyo Industry, Co, Ltd, Japon). Ce solvant est distillé pour atteindre une pureté supérieure à 99,9% vérifiée par chromatographie gazeuse couplée avec la spectrométrie 20 de masse. L'éthylméthylsulfone (EMS) est ensuite conditionnée dans un flacon en verre sous argon, ledit flacon contenant un agent desséchant (sous forme d'un tamis moléculaire). La concentration en H2O est 25 régulièrement mesurée par la méthode de Karl-Fischer et est inférieure à 20 ppm. Avant son utilisation, l'éthylméthylsulfone (EMS) est préalablement chauffée à 60°C en raison de sa température de fusion élevée (de l'ordre de 34°C) 30 Le carbonate de diméthyle (DMC) de « qualité batterie » (soit une pureté de 99,9%) provient de la société Merck. Le solvant est conditionné dans son emballage d'origine (à savoir, une bouteille d'aluminium) en boîte à gants et est utilisé sans traitement spécifique. L'anhydride succinique (AS) est approvisionné auprès de la société Alfa Aesar. L'additif est conditionné dans son emballage d'origine (à savoir, une bouteille d'aluminium) en boîte à gants et est utilisé sans traitement spécifique. Le sel LiPF6 provient de la société Fluorochem. Ce sel est conditionné dans son emballage d'origine (à savoir, une bouteille en plastique) en boîte à gants et est utilisé sans traitement spécifique. b) Développement de l'électrolyte Le développement et la préparation d'électrolyte sont réalisés sous argon sec dans une boîte à gants. Dans un premier temps, les solvants EMS et DMC sont associés suivant une proportion massique de 1 :1. Le sel LiPF6 est ajouté jusqu'à atteindre une concentration de 1M. Puis l'anhydride succinique est ajouté de sorte à atteindre une teneur d'anhydride succinique de 1% massique par rapport à la masse totale de l'électrolyte. L'électrolyte ainsi obtenu est conditionné dans un flacon en aluminium et est stocké plusieurs heures avant son utilisation. Cet électrolyte constitue un mélange dissociant avec une constante diélectrique proche de 30 et peu visqueux (une viscosité sans sel inférieure à 2 mPa.$). Les teneurs en H2O et en HF de l'électrolyte (mesurées par la méthode de Schmidt et d'Oesten) sont 5 vérifiées avant l'évaluation électrochimique en pile bouton. La teneur en H2O est inférieure à 20 ppm et la teneur en HF est inférieure à 50 ppm. c) Réalisation de la batterie 10 L'électrolyte est introduit au sein d'une pile bouton de type 2032. L'électrode positive de la pile bouton comprend le matériau actif LiNi0,4Mn1,604, du carbone super P, des fibres Tenax et un liant polyfluorure de 15 vinylidène (PVDF) à raison des teneurs massiques respectives : 89%, 3%, 3% et 5%, ces teneurs étant exprimées par rapport à la masse totale de l'électrode positive. L'électrode positive se présente sous forme d'un disque de 14 mm de diamètre, laquelle électrode 20 est supportée par un collecteur de courant en aluminium. L'électrode négative de la pile bouton comprend le matériau actif Li4Ti5012, du carbone super P, des fibres Tenax et un liant polyfluorure de 25 vinylidène (PVDF), à raison des teneurs massiques respectives : 82%, 6%, 6% et 6%, ces teneurs étant exprimées par rapport à la masse totale de l'électrode négative. L'électrode positive se présente sous forme d'un disque de 16 mm de diamètre, laquelle électrode 30 est supportée par un collecteur de courant en aluminium. L'électrode positive et l'électrode négative sont séparées par un disque de Celgard 2400 CD et un disque en Vilédon®, dont les diamètres sont de 16,5 mm et les épaisseurs respectives sont de 20 et 230 }gym. Le séparateur formé des deux disques susmentionnés est imbibé de l'électrolyte (150 pL) lors de l'assemblage de la pile bouton en boîte à gants. 2°) Préparation de l'électrolyte non conforme à l'invention et de la batterie le comprenant L'électrolyte et la batterie le comprenant sont réalisées de manière similaire à celles du paragraphe 1°) ci-dessus, si ce n'est que l'anhydride succinique (AC) est remplacé par du carbonate de 15 vinylène (VC). Le carbonate de vinylène (VC) est approvisionné auprès de la société ACros Organics. Il est conditionné dans son emballage d'origine (à savoir, une bouteille en verre) en boîte à gants et est utilisé 20 sans traitement spécifique. 3°) Résultats concernant les performances de cyclabilité Avec les batteries réalisées au paragraphe 25 1°) et 2°), il est réalisé des tests pour déterminer l'évolution de la capacité de charge et de décharge, ces tests étant réalisés à 20°C sous un régime de C/5-D/5. Les résultats sont reportés sur la figure 1 30 illustrant l'évolution de la capacité C (en mAh/g) en fonction du nombre de cycles N, les courbes a) illustrant les courbes de charge-décharge pour la batterie conforme à l'invention, tandis que les courbes b) illustrent les courbes de charge-décharge pour la batterie non conforme à l'invention. Il apparaît clairement que la batterie conforme à l'invention présente une meilleure cyclabilité en comparaison avec la batterie comprenant, comme additif, du carbonate de vinylène. En effet, la capacité après 30 cycles est d'environ 123 mAh/g avec la batterie conforme à l'invention, tandis qu'elle atteint une valeur inférieure à 90 mAh/g avec une batterie comprenant, comme additif, du carbonate de vinylène. EXEMPLE 2 Cet exemple, à visée comparative, a pour but de comparer les performances : -d'une batterie lithium-ion utilisant un électrolyte conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques comprenant du LiPF6 1M et 1% massique d'anhydride succinique (symbolisé, par la suite, par AS) ; et -d'une batterie lithium-ion utilisant un électrolyte non conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M. La batterie conforme à l'invention est préparée de la même manière que celle de l'exemple 1. La batterie non conforme à l'invention est préparée de la même manière que la batterie conforme à 5 l'invention, si ce n'est qu'il n'est pas procédé à l'ajout d'anhydride succinique. Avec ces batteries, il est effectué des tests visant à déterminer l'évolution de capacité à 20°C des batteries susmentionnées lors d'un premier 10 cycle comprenant une phase de charge et une phase de décharge, lesdites phases étant entrecoupées d'une période de 14 jours en circuit ouvert à 20°C, comme illustrée sur la figure 2 (Courbes a) de charge-décharge pour la batterie de l'invention U(en V) en 15 fonction de la capacité C (en mAh/g) et courbes b) de charge-décharge de la batterie non conforme à l'invention U (en V) en fonction de la capacité C (en mAh/g). Au vu de cette figure, il apparaît 20 clairement que la batterie de l'invention permet de réduire le phénomène d'autodécharge (à savoir, la perte de capacité durant la période en circuit ouvert) par rapport à la batterie non conforme à l'invention, la perte de capacité pour cette dernière étant de l'ordre 25 de 40%. Sans être lié par la théorie, les batteries de l'invention induisent la formation d'une interface électrode-électrolyte efficace dès le premier cycle contre les différents phénomènes conduisant à une 30 autodécharge de la batterie (par exemple, une dégradation de l'électrolyte, des phénomènes de navettes électrochimiques). EXEMPLE 3 Cette exemple, à visée comparative, a pour but de comparer les performances : -d'une première batterie lithium-ion utilisant un électrolyte conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M et 1% massique d'anhydride succinique (symbolisé, par la suite, par AS) ; -d'une deuxième batterie lithium-ion utilisant un électrolyte conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M et 0,1% massique d'anhydride succinique (symbolisé, par la suite, par AS) ; et -d'une batterie lithium-ion utilisant un électrolyte non conforme à l'invention (à savoir, un électrolyte comprenant un mélange d'éthylméthylsulfone (symbolisé, par la suite, par EMS) et de carbonate de diméthyle (symbolisé, par la suite, par DMC) (en proportions massiques 1 :1) comprenant du LiPF6 1M. La première batterie conforme à l'invention est préparée de la même manière que celle de l'exemple 1. La deuxième batterie conforme à l'invention est préparée de la même manière que celle de l'exemple 1, si ce n'est qu'il est ajouté uniquement 0,1% massique d'anhydride succinique. La batterie non conforme à l'invention est préparée de la même manière que la batterie conforme à l'invention, si ce n'est qu'il n'est pas procédé à l'ajout d'anhydride succinique. Avec ces batteries, il est effectué des tests visant à déterminer l'évolution de capacité à 20°C des batteries susmentionnées lors d'un premier cycle comprenant une phase de charge et une phase de décharge, lesdites phases étant entrecoupées d'une période de 14 jours en circuit ouvert à 20°C, comme illustrée sur la figure 3 (Courbes a) de charge-décharge U (en V) en fonction de la capacité C (en mAh/g) pour la première batterie de l'invention, courbes b) de charge-décharge U (en V) en fonction de la capacité C (en mAh/g) de la deuxième batterie conforme à l'invention et courbes c) de charge-décharge U (en V) en fonction de la capacité C (en mAh/g) pour la batterie non conforme à l'invention). Au vu de cette figure, il apparaît clairement que les batteries de l'invention permettent de réduire le phénomène d'autodécharge (à savoir, la perte de capacité durant la période en circuit ouvert) par rapport à la batterie non conforme à l'invention, et ce même à partir d'un ajout d'une faible quantité d'anhydride succinique (par exemple, 0,1%), l'efficacité étant la même dans ce cas que pour l'ajout de 1% d'anhydride succinique (les courbes a) et b) étant superposées sur la figure 3). EXEMPLE 4 Cet exemple a pour but de démontrer l'influence du cyclage avant stockage sur l'autodécharge d'une batterie comprenant un électrolyte conforme à l'invention tel que défini à l'exemple 1. Il est procédé à deux tests : -un premier test consistant à charger la batterie, la mettre en circuit ouvert pendant 14 jours puis à décharger la batterie ; (cf. courbes a) U (en V) en fonction de la capacité C (en mAh/g) de la figure 4 illustrant la phase de charge et la phase de décharge) ; et -un deuxième test consistant à opérer 4 cyclages charge-décharge, une charge de la batterie, une mise en circuit ouvert pendant 14 jours puis une décharge de la batterie (courbes b) U (en V) en fonction de la capacité C (en mAh/g) de la figure 4). Ces tests sont réalisés à 20°C avec, pour les charges, un régime de C/5 et pour les décharges, un régime de D/5. Les résultats de ces tests sont illustrés sur la figure 4 avec : -pour les courbes a), la phase de charge et la phase de décharge du premier test, ces deux charges étant entrecoupées d'une mise en circuit ouvert de 14 jours ; -pour les courbes b), la phase de charge et la phase de décharge du deuxième test, ces deux charges étant entrecoupées d'une mise en circuit ouvert de 14 jours (les 4 cyclages charge-décharge ne sont pas illustrés sur cette figure). Il apparaît que les cyclages préliminaires de la batterie avant la mise au circuit ouvert permettent de réduire plus efficacement l'autodécharge grâce notamment à l'amélioration de l'interface électrode-électrolyte. EXEMPLE 5 Cet exemple a pour but de démontrer les performances de cyclabilité d'une batterie comprenant un électrolyte conforme à l'invention telle que définie à l'exemple 1. Pour ce faire, la batterie en question a été soumise à 30 cycles de charge-décharge sous un régime de C/5-D/5. Les courbes de charge-décharge sont reportées sur la figure 5, qui représente l'évolution du potentiel U (en V par rapport à LTO) en fonction du temps t (exprimé en secondes), au cours des 30 cycles, la courbe de chaque cycle comprenant une phase ascendante (cela correspond à la phase de charge) et une phase descendante (cela correspond à la phase de décharge). Chaque courbe présente une allure identique, ce qui atteste des bonnes performances de cyclabilité de la batterie comprenant un électrolyte conforme à l'invention. Qui plus est, l'efficacité coulombique de la batterie, après 30 cycles, est de 99,3%. EXEMPLE 6 Cet exemple a pour but de démontrer que : 1°) les électrolytes à base de solvant(s) 5 sulfone(s) comprenant un additif anhydride présentent de performances meilleures notamment en termes de perte de capacités après un nombre certain de cyclages par rapport à des électrolytes comprenant le ou les mêmes solvants sulfones mais sans additif ; et 10 2°) les électrolytes à base de solvant(s) sulfone(s) comprenant un additif anhydride présentent des performances meilleures notamment en termes de perte de capacités après un nombre certain nombre de cyclages par rapport à des électrolytes comprenant le 15 ou les mêmes solvants sulfones comprenant un additif conventionnel pour des électrolytes de type carbonate. Pour démontrer le point 1°), les électrolytes suivants ont été testés : -un électrolyte comprenant un mélange 20 d'éthylméthylsulfone (symbolisé, par la suite, par EMS) et de carbonate de diméthyle (symbolisé, par la suite, par DMC) (en proportions massiques 1 :1) comprenant du LiPF6 1M et un électrolyte comprenant les mêmes ingrédients avec, en plus, 1% massique d'anhydride 25 succinique ; -un électrolyte comprenant un mélange d'éthylméthylsulfone (symbolisé, par la suite, par EMS) et de carbonate de diéthyle (symbolisé, par la suite, par DEC) (en proportions massiques 1 :1) comprenant du 30 LiPF6 1M et un électrolyte comprenant les mêmes ingrédients avec, en plus, 1% massique d'anhydride succinique ; -un électrolyte comprenant un mélange de sulfone de tétraméthylène (symbolisé, par la suite, par 5 TMS) et de carbonate de diméthyle (symbolisé, par la suite, par DMC) (en proportions massiques 1 :1) comprenant du LiPF6 1M et un électrolyte comprenant les mêmes ingrédients avec, en plus, 1% massique d'anhydride succinique ; 10 -un électrolyte comprenant un mélange de carbonate d'éthylène (symbolisé, par la suite, par EC) d'éthylméthylsulfone (symbolisé, par la suite, par EMS) et de carbonate de diméthyle (symbolisé, par la suite, par DMC) (en proportions massiques 1 :1 :3) comprenant 15 du LiPF6 1M et un électrolyte comprenant les mêmes ingrédients avec, en plus, 1% massique d'anhydride succinique ; et -un électrolyte comprenant un mélange de d'éthylméthylsulfone (symbolisé, par la suite, par 20 EMS), du méthyl isopropyl sulfone (symbolisé, par la suite, par MIS) et de carbonate de diméthyle (symbolisé, par la suite, par DMC) (en proportions massiques 2 :3 :5) comprenant du LiPF6 1M et un électrolyte comprenant les mêmes ingrédients avec, en 25 plus, 1% massique d'anhydride succinique. Les électrolytes sont préparés préalablement à la mise en oeuvre des tests. L'électrolyte comprenant un mélange d'éthylméthylsulfone (symbolisé, par la suite, par EMS) 30 et de carbonate de diméthyle (symbolisé, par la suite, par DMC) (en proportions massiques 1 :1) comprenant du LiPF6 1M et l'électrolyte comprenant les mêmes ingrédients avec, en plus, 1% massique d'anhydride succinique sont préparés conformément à ce qui explicité aux exemples 1 et 2. L'électrolyte comprenant un mélange d'éthylméthylsulfone (symbolisé, par la suite, par EMS) et de carbonate de diéthyle (symbolisé, par la suite, par DEC) (en proportions massiques 1 :1) comprenant du LiPF6 1M et l'électrolyte comprenant les mêmes ingrédients avec, en plus, 1% massique d'anhydride succinique sont préparés sur le même mode que les modes de réalisations aux exemples 1 et 2, si ce n'est que le carbonate de diméthyle est remplacé par le carbonate de diéthyle. L'électrolyte comprenant un mélange de sulfone de tétraméthylène (symbolisé, par la suite, par TMS) et de carbonate de diméthyle (symbolisé, par la suite, par DMC) (en proportions massiques 1 :1) comprenant du LiPF6 1M et un électrolyte comprenant les mêmes ingrédients avec, en plus, 1% massique d'anhydride succinique sont préparés sur le même mode que les modes de réalisations aux exemples 1 et 2, si ce n'est que l'éthylméthylsulfone est remplacé par le sulfone de tétraméthylène. L'électrolyte comprenant un mélange de carbonate d'éthylène (symbolisé, par la suite, par EC) d'éthylméthylsulfone (symbolisé, par la suite, par EMS) et de carbonate de diméthyle (symbolisé, par la suite, par DMC) (en proportions massiques 1 :1 :3) comprenant du LiPF6 1M et un électrolyte comprenant les mêmes ingrédients avec, en plus, 1% massique d'anhydride succinique, sont préparés sur le même mode que les modes de réalisations aux exemples 1 et 2, si ce n'est qu'il est ajouté du carbonate d'éthylène. L'électrolyte comprenant un mélange de 5 d'éthylméthylsulfone (symbolisé, par la suite, par EMS), du méthyl isopropyl sulfone (symbolisé, par la suite, par MIS) et de carbonate de diméthyle (symbolisé, par la suite, par DMC) (en proportions massiques 2 :3 :5) comprenant du LiPF6 1M et un 10 électrolyte comprenant les mêmes ingrédients avec, en plus, 1% massique d'anhydride succinique sont préparés sur le même mode que les modes de réalisations aux exemples 1 et 2, si ce n'est qu'il est ajouté du méthyl isopropyl sulfone. 15 Ces différents électrolytes sont testés dans une batterie lithium-ion de même nature que celle explicitée à l'exemple 1. Il est déterminé respectivement le % de perte de capacité entre la première décharge et la 30ème décharge à 20°C avec un 20 régime C/5-D/5. Il est également déterminé l'efficacité coulombique. Les résultats sont reportés dans le tableau ci-dessous. Electrolyte Tests Mélange de Sel Additif % de Efficacité coulombique solvants (en % perte de (en %) massique) capacité EMS/DMC 1M LiPF6 0% 0,9 99,3 EMS/DMC 1M LiPF6 1% AS 0 99,3 EMS/DEC 1M LiPF6 0% 0,9 99,5 EMS/DEC 1M LiPF6 1% AS 0,1 99,3 TMS/DMC 1M LiPF6 0% 0,6 99,1 TMS/DMC 1M LiPF6 1% AS -0,5 99,5 EC/EMS/3DMC 1M LiPF6 0% 3,2 99,1 EC/EMS/3DMC 1M LiPF6 1% AS 2 99,3 2EMS/3MIS/5DMC 1M LiPF6 0% -1,8 99,1 2EMS/3MIS/5DMC 1M LiPF6 1% AS -1 99,4 Au vu de ce tableau, il apparaît clairement que, pour un électrolyte comprenant un mélange de solvants dont au moins un des solvants est un solvant sulfone, l'ajout d'un additif anhydride permet de diminuer les pertes de capacité d'une batterie après un nombre important de cyclages. Quant à l'efficacité coulombique, elle 5 reste du même ordre de grandeur, que l'additif anhydride soit présent ou pas, ce qui atteste du fait que cet additif n'a pas d'effet négatif sur ce critère. Pour démontrer le point 2°), il a été testé un électrolyte comprenant un mélange 10 d'éthylméthylsulfone (symbolisé, par la suite, par EMS) et de carbonate de diméthyle (symbolisé, par la suite, par DMC) (en proportions massiques 1 :1) comprenant du LiPF6 1M et 1% massique d'anhydride succinique et un électrolyte comprenant un mélange d'éthylméthylsulfone 15 (symbolisé, par la suite, par EMS) et de carbonate de diméthyle (symbolisé, par la suite, par DMC) (en proportions massiques 1 :1) comprenant du LiPF6 1M et 1% massique de carbonate de vinylène. Pour ce dernier, la perte de capacité est 20 de 30%, ce qui atteste de l'efficacité de l'additif anhydride dans un électrolyte par rapport à l'additif carbonate de vinylène. EXEMPLE 7 25 Cet exemple a pour de démontrer que : 1°) les électrolytes à base de solvant(s) sulfone(s) comprenant un additif anhydride présentent de meilleures performances notamment en termes de perte de capacités après un nombre certain de cyclages par 30 rapport à des électrolytes comprenant le ou les mêmes solvants sulfones mais sans additif ; et 2°) les électrolytes à base de solvant(s) sulfone(s) comprenant un additif anhydride présentent de meilleures performances notamment en termes d'autodécharge et d'irréversibilité par rapport à des électrolytes comprenant uniquement des solvants carbonates. Pour démontrer le point 1°), les mêmes électrolytes que ceux du point 1°) de l'exemple 6 sont utilisés, avec en plus l'électrolyte EMS/DMC, 1M LiPF6 comprenant 0,1% de AS. Ces électrolytes sont incorporés dans une batterie similaire à celle de l'exemple 6. Il est déterminé, à 20°C, respectivement la capacité en charge avant 14 jours de mise en circuit ouvert Ccharge140CV (en mAh/g), la capacité en décharge après 14 jours de mise en circuit ouvert CDéchargel4OCV (en mAh/g), le d'autodécharge -auto et le % d'irréversibilité entre la capacité de la première charge et la capacité de la deuxième charge après 14 jours de mise en circuit ouvert %irr - Les résultats figurent dans le tableau ci- dessous. Electrolyte Tests Mélange de Sel Additif Ccharge CDécharge %auto %irr solvants (en % 140CV 140CV massique) EMS/DMC 1M LiPF6 0% 140 100 28 6 EMS/DMC 1M LiPF6 0,1% AS 138 113 18 3 EMS/DMC 1M LiPF6 1% AS 139 116 16 3 EMS/DEC 1M LiPF6 0% 137 85 38 6 EMS/DEC 1M LiPF6 1% AS 140 111 20 5 TMS/DMC 1M LiPF6 0% 139 98 30 4 TMS/DMC 1M LiPF6 1% AS 140 117 15 0,8 EC/EMS/3DMC 1M LiPF6 0% 140 112 20 5 EC/EMS/3DMC 1M LiPF6 1% AS 142 112 18 5 2EMS/3MIS/ 5DMC 1M LiPF6 0% 129 85 41 7 2EMS/3MIS/ 5DMC 1M LiPF6 1% AS 137 112 14 3 L'introduction de l'additif anhydride améliore significativement les performances en 5 autodécharge avec notamment une diminution de près de la moitié du phénomène d'autodécharge avec des mélanges binaires comprenant un solvant sulfone. Pour démontrer le point 2°), il a été testé un électrolyte comprenant un mélange de solvants 5 carbonates EC/DMC (en proportions massiques 1 :1) comprenant du LiPF6 1M et 1% massique d'anhydride succinique. Par rapport à l'électrolyte EMS/DMC, le % d'autodécharge est nettement plus important (24 contre 16), ce qui démontre l'efficacité de l'ajout d'un 10 additif anhydride dans un électrolyte à base de solvant(s) sulfone(s) par rapport à un électrolyte comprenant uniquement des solvants carbonates. REVENDICATIONS1. Electrolyte conducteur d'ions lithium comprenant au moins un solvant sulfone, au moins un 5 additif choisi parmi les composés anhydrides et au moins un sel de lithium. 2. Electrolyte selon la revendication 1, dans lequel le solvant sulfone est un solvant sulfone 10 cyclique ou encore un solvant sulfone linéaire. 3. Electrolyte selon la revendication 2, dans lequel le solvant sulfone cyclique répond à la formule (I) suivante : R4 R12,3 ( 15 /", **"....... R5 R6 .....,.../ 0 0 ( I ) dans laquelle : -R1, R4, R5, R6 et, le cas échéant, R2 et R3 représentent, indépendamment l'un de l'autre, un atome 20 d'hydrogène, un atome d'halogène ou un groupe alkyle ; -n est en entier allant de 1 à 3. 4. Electrolyte selon l'une quelconque des revendications précédentes, dans lequel le solvant 25 sulfone est de la tétraméthylsulfone. 5. Electrolyte selon l'une des revendications précédentes, dans lequel l'électrolyte comprend un mélange de sulfones cycliques. 6. Electrolyte selon la revendication 1 ou 2, dans lequel le solvant sulfone est un solvant sulfone linéaire symétrique ou asymétrique. 7. Electrolyte selon l'une quelconque des 10 revendications 1, 2 ou 6, dans lequel le solvant sulfone est un solvant sulfone linéaire répondant à la formule (V) suivante : R7---S02 R8 (V) 15 dans laquelle R7 et R8 représentent, indépendamment l'un de l'autre, un groupe alkyle comprenant de 1 à 7 atomes de carbone comprenant éventuellement un ou plusieurs atomes d'halogène, un groupe aryle comprenant éventuellement un ou plusieurs 20 atomes d'halogène. 8. Electrolyte selon l'une quelconque des revendications 1, 2, 6 ou 7, dans lequel le solvant sulfone linéaire est l'éthylméthylsulfone, la di(n- 25 butyl)sulfone, la méthylisopropylsulfone, l'éthylisopropylsulfone, la diéthylsulfone, la di-n- propylsulfone, la diméthylsulfone, la 2- fluorophénylméthylsulfone. 30 9. Electrolyte selon l'une quelconque des revendications 1 ou 2 ou 6 à 8 dans lequel le solvantsulfone est un solvant sulfone linéaire choisi parmi l'éthylméthylsulfone, la méthylisopropylsulfone. 10. Electrolyte selon l'une quelconque des 5 revendications précédentes, qui comprend un ou plusieurs cosolvants, qui ne sont pas des solvants sulfones. 11. Electrolyte selon la revendication 10, 10 dans lequel le ou les cosolvants sont des solvants carbonates. 12. Electrolyte selon la revendication 10 ou 11, dans lequel le ou les cosolvants sont des 15 solvants carbonates choisis parmi les solvants carbonates linéaires et les solvants carbonates cycliques. 13. Electrolyte selon la revendication 12, 20 dans lequel les solvants carbonates cycliques sont choisis parmi le carbonate d'éthylène (connu sous l'abréviation EC), le carbonate de propylène (connu sous l'abréviation PC) ou les mélanges de ceux-ci. 25 14. Electrolyte selon la revendication 12, dans lequel les solvants carbonates linéaires sont choisis parmi le carbonate de diméthyle (connu sous l'abréviation DMC), le carbonate de diéthyle (connu sous l'abréviation DEC), l'éthylméthylcarbonate (connu 30 sous l'abréviation EMC) et les mélanges de ceux-ci. 15. Electrolyte selon l'une quelconque des revendications 10 à 14, qui comprend un ou plusieurs cosolvants qui forme(nt) un mélange avec le ou les solvants sulfones, ledit mélange étant choisi parmi : -un mélange EMS-DMC (par exemple, en proportion massique 1 :1) -un mélange EMS-DEC (par exemple, en proportion massique 1 :1) -un mélange TMS-DMC (par exemple, en proportion massique 1 :1) -un mélange EC-EMS-DMC (par exemple, en proportion massique 1 :1 :3) ; -un mélange EMS-MIS-DMC (par exemple, en proportion massique 2 :3 :5) ; -un mélange EMS-EMC (par exemple, en proportion massique 1 :1) ; ou -un mélange MIS-DMC (par exemple, en proportion massique 2 :3) 16. Electrolyte selon l'une quelconque des revendications précédentes, dans lequel l'additif anhydride est un composé anhydride carboxylique cyclique ou acyclique. 17. Electrolyte selon l'une quelconque des revendications précédentes, dans lequel l'additif anhydride est présent selon un teneur allant de 0,01% à 30% en masse par rapport à la masse totale de l'électrolyte.30 18. Electrolyte selon l'une quelconque des revendications précédentes, dans lequel l'additif anhydride est choisi parmi l'anhydride succinique, l'anhydride maléique, l'anhydride glutarique, l'anhydride phtalique, l'anhydride benzoïque, l'anhydride éthanoïque, l'anhydride propanoïque, l'anhydride butanoïque, l'anhydride cis-butènedioïque, l'anhydride butane-1,4-dicarboxylique, l'anhydride pentane-1,5-dicarboxylique, l'anhydride hexane-1,6- 10 dicarboxylique, l'anhydride 2,2-diméthylbutane-1,4- dicarboxylique, l'anhydride 2,2-diméthylpentane-1,5- dicarboxylique, l'anhydride 4-bromophtalique, l'anhydride 4-chloroformylphtalique, l'anhydride 3- méthylglutarique, l'anhydride hexafluoroglutarique, 15 l'anhydride acétique, l'anhydride trifluoroacétique, l'anhydride 2,3-diméthylmaléique, l'anhydride 2,3- diphénylmaléique, l'anhydride 2,3- pyrazinedicarboxylique, l'anhydride 3,3- tétraméthylèneglutarique, l'anhydride 20 difluorophtalique, l'anhydride benzoglutarique, l'anhydride phénylsuccinique, l'anhydride crotonique, l'anhydride isacoïque, l'anhydride pentafluoropropionique, l'anhydride propionique, l'anhydride 3-fluorophtalique, l'anhydride itaconique, 25 l'anhydride 2-méthylènebutane-1,4-dicarboxylique et les mélanges de ceux-ci. 19. Electrolyte selon l'une quelconque des revendications précédentes, dans lequel l'additif 30 anhydride est l'anhydride succinique. 20. Electrolyte selon l'une quelconque des revendications précédentes, qui est : -un électrolyte comprenant un mélange EMSDMC (par exemple, en proportion massique 1 :1), de 5 l'anhydride succinique (1% massique par rapport à la masse totale de l'électrolyte) et du LiPF6 1M ; -un électrolyte comprenant un mélange EMSDEC (par exemple, en proportion massique 1 :1), de l'anhydride succinique (1% massique par rapport à la 10 masse totale de l'électrolyte) et du LiPF6 1M ; -un électrolyte comprenant un mélange TMSDMC (par exemple, en proportion massique 1 :1), de l'anhydride succinique (1% massique par rapport à la masse totale de l'électrolyte) et du LiPF6 1M ; 15 -un électrolyte comprenant un mélange EC- EMS-DMC (par exemple, en proportion massique 1 :1 :3), de l'anhydride succinique (1% massique par rapport à la masse totale de l'électrolyte) et du LiPF6 1M ; -un électrolyte comprenant un mélange EMS- 20 MIS-DMC (par exemple, en proportion massique 2 :3 :5), de l'anhydride succinique (1% massique par rapport à la masse totale de l'électrolyte) et du LiPF6 1M ; -un électrolyte comprenant un mélange EMSEMC (par exemple, en proportion massique 1 :1), de 25 l'anhydride succinique (1% massique par rapport à la masse totale de l'électrolyte) et du LiPF6 1M ; ou -un électrolyte comprenant un mélange MISDMC (par exemple, en proportion massique 2 :3), de l'anhydride succinique (1% massique par rapport à la 30 masse totale de l'électrolyte) et du LiPF6 1M. 21. Batterie au lithium comprenant au moins une cellule électrochimique comprenant un électrolyte tel que défini selon l'une quelconque des revendications 1 à 20, disposé entre une électrode positive et une électrode négative. 22. Batterie au lithium selon la revendication 21, dans laquelle l'électrode positive comprend, comme matériau actif, au moins un oxyde lithié comprenant du manganèse de structure spinelle de formule (VI) suivante : Li1_x1mn1,s_yiNio,5'104 (VI) dans laquelle xl 23. Batterie au lithium selon la revendication 22, dans laquelle l'électrode positive comprend, comme matériau actif, un oxyde lithié de formule LiNi0,4Mn1,604 ou LiNi0,5Mni,504. 24. Batterie au lithium selon la revendication 21, dans laquelle l'électrode positive comprend, comme matériau actif, un oxyde lithié de formule (VII) suivante : Li i_x2Mn1, 5-y2Ni o, 5-z2 y2+z204 (VII) dans laquelle : -x2 25. Batterie au lithium selon la revendication 21, dans laquelle l'électrode positive comprend, comme matériau actif : -un matériau actif de formule LiM1PO4, dans laquelle M1 est un élément de transition, des matériaux de ce type pouvant être LiCoPO4 ou LiNiPO4 ; -un matériau actif de formule LiM2SO4X1, dans laquelle M2 est un élément de transition et X1 est un élément halogène, des matériaux de ce type pouvant être LiCoSO4F, LiNiSO4F ; -un matériau actif de formule Li2M3PO4X2, dans laquelle M3 est un élément de transition et X2 est un élément halogène, des matériaux de ce type pouvant être Li2CoPO4F, Li2NiPO4F ; -un matériau actif de formule Li3V2(PO4)3, Li2CoP207, Li2NiSiO4, LiNiVO4 ; ou -un matériau actif, qui est un matériau composite de formule x3Li2MnO3 (1-x3)LiMe02 avec 0Kx3 26. Batterie au lithium selon l'une quelconque des revendications 21 à 25, dans laquelle l'électrode négative comprend, comme matériau actif, un matériau qui est choisi parmi : -du carbone, par exemple, sous l'une de ses formes allotropiques, telles que le graphite ; -du lithium ou un alliage de lithium ; -un oxyde mixte de lithium. 27. Batterie au lithium selon la revendication 21, dans laquelle l'électrode positivecomprend, comme matériau actif, du LiNi0,4Mn1,604 ou du LiNi0,5Mn1,504 et l'électrode négative comprend, comme matériau actif, du Li4Ti5O12.5